ВАННА ДЛЯ НАНЕСЕНИЯ ГАЛЬВАНИЧЕСКОГО ПОКРЫТИЯ ИЗ МЕДНО-НИКЕЛЕВОГО СПЛАВА И СПОСОБ НАНЕСЕНИЯ ГАЛЬВАНИЧЕСКОГО ПОКРЫТИЯ

1. Ванна для нанесения гальванического покрытия из медно-никелевого сплава, содержащая
(a) соль меди и соль никеля;
(b) образующее комплексы с металлами вещество;
(c) множество обеспечивающих проводимость солей, отличающихся друг от друга;
(d) соединение, выбранное из группы, состоящей из дисульфидных соединений, серосодержащих аминокислот и их солей;
(e) соединение, выбранное из группы, состоящей из соединений сульфоновых кислот, сульфимидных соединений, соединений сульфаминовых кислот, сульфонамидов и их солей; и
(f) продукт реакции между простым глицидиловым эфиром и многоатомным спиртом,
причем ванна имеет pH от 3 до 8.
2. Ванна для нанесения гальванического покрытия из медно-никелевого сплава по п. 1, в которой обеспечивающие проводимость соли (c) включают неорганическую галогенидную соль и соль, выбранную из группы, состоящей из неорганических сульфатов и низших алкансульфонатов.
3. Ванна для нанесения гальванического покрытия из медно-никелевого сплава по п. 2, в которой неорганическая галогенидная соль выбрана из группы, состоящей из хлоридных солей, бромидных солей и йодидных солей каждого из магния, натрия, калия и аммония.
4. Ванна для нанесения гальванического покрытия из медно-никелевого сплава по п. 2, в которой неорганические сульфаты выбраны из группы, состоящей из сульфата магния, сульфата натрия, сульфата калия и сульфата аммония.
5. Ванна для нанесения гальванического покрытия из медно-никелевого сплава по п. 3, в которой неорганические сульфаты выбраны из группы, состоящей из сульфата магния, сульфата
натрия, сульфата калия и сульфата аммония.
6. Ванна для нанесения гальванического покрытия из медно-никелевого сплава по п. 2, в которой низшие алкансульфонаты выбраны из группы, состоящей из солей магния, солей натрия, солей калия и солей аммония.
7. Ванна для нанесения гальванического покрытия из медно-никелевого сплава по п. 3, в которой низшие алкансульфонаты выбраны из группы, состоящей из солей магния, солей натрия, солей калия и солей аммония.
8. Ванна для нанесения гальванического покрытия из медно-никелевого сплава по п. 4, в которой низшие алкансульфонаты выбраны из группы, состоящей из солей магния, солей натрия, солей калия и солей аммония.
9. Ванна для нанесения гальванического покрытия из медно-никелевого сплава по любому из пп. 1-8, в которой соединение (d) включает дисульфидное соединение, представленное общей формулой (I)
1
2
A-R-S-S-R-A (I)
1
2
3
3
2
2
где R и R каждый представляет собой углеводородную группу, и A представляет собой группу SONa, группу SOH, группу OH, группу NH или группу NO.
10. Ванна для нанесения гальванического покрытия из медно-никелевого сплава по любому из пп. 1-8, в которой соединение (d) включает серосодержащую аминокислоту, представленную общей формулой (II), или ее соль
2
n
R-S-(CH)CHNHCOOH (II)
2
n
где R представляет собой углеводородную группу, -H или -(CH)CHNHCOOH, и каждое n независимо составляет от 1 до 50.
11. Ванна для нанесения гальванического покрытия из медно-никелевого сплава по любому из пп. 1-8, в которой соединение (e) включает соединение сульфоновой кислоты, выбранное из группы, состоящей из ароматических сульфоновых кислот, алкенсульфоновых кислот и алкинсульфоновых кислот, или его соль.
12. Ванна для нанесения гальванического покрытия из медно-никелевого сплава по любому из пп. 1-8, в которой соединение (e) включает бензойный сульфимид (сахарин) или его соль.
13. Ванна для нанесения гальванического покрытия из медно-никелевого сплава по любому из пп. 1-8, в которой продукт реакции (f) между простым глицидиловым эфиром и многоатомным спиртом представляет собой растворимый в воде полимер, полученный в результате реакции конденсации между эпоксидной группой простого глицидилового эфира и гидроксильной группой многоатомного спирта.
14. Ванна для нанесения гальванического покрытия из медно-никелевого сплава по любому из пп. 1-8, в которой образующее комплексы с металлами вещество (b) выбрано из группы, состоящей из монокарбоновых кислот, дикарбоновых кислот, поликарбоновых кислот, оксикарбоновых кислот, кетокарбоновых кислот, аминокислот, аминокарбоновых кислот и их солей.
15. Ванна для нанесения гальванического покрытия из медно-никелевого сплава по любому из пп. 1-8, в которой осаждаемое металлическое покрытие имеет соотношение меди и никеля в составе от 5/95 до 95/5.
16. Способ нанесения гальванического покрытия из медно-никелевого сплава на подложку, выбранную из группы, состоящей из металлических подложек, выполненных из меди, железа, никеля, серебра, золота и их сплавов, а также стеклянной подложки, керамической подложки и пластмассовой подложки, поверхности которых модифицированы любым(и) из металлов и сплавов, причем способ включает нанесение гальванического покрытия с использованием ванны для нанесения гальванического покрытия из медно-никелевого сплава по любому из пп. 1-15.